(57)【特許請求の範囲】
【請求項１】
使用済みのプラスチック成形品から得られ、ポリエチレンとポリプロピレンとを含んだ４０質量部の樹脂と、
４乃至６０質量部の木粉と、
５乃至４０質量部の層状鉱物と、
０．５乃至５質量部の金属石鹸と
を含んだ成形材料であって、前記層状鉱物の吸油量は、１００ｇ当たり２０ｍｌ以上であり、前記金属石鹸は１２−ヒドロキシステアリン酸金属塩である成形材料。
【請求項２】
前記１２−ヒドロキシステアリン酸金属塩は、１２−ヒドロキシステアリン酸カルシウム、１２−ヒドロキシステアリン酸マグネシウム及び１２−ヒドロキシステアリン酸亜鉛からなる群より選択される１つ以上である請求項１に記載の成形材料。
【請求項３】
請求項１または２に記載の成形材料の製造に使用するための添加剤であって、
５乃至４０質量部の層状鉱物と、
０．５乃至５質量部の金属石鹸と
を含み、前記層状鉱物の吸油量は、１００ｇ当たり２０ｍｌ以上であり、前記金属石鹸は１２−ヒドロキシステアリン酸金属塩である添加剤。
【請求項４】
前記１２−ヒドロキシステアリン酸金属塩は、１２−ヒドロキシステアリン酸カルシウム、１２−ヒドロキシステアリン酸マグネシウム及び１２−ヒドロキシステアリン酸亜鉛からなる群より選択される１つ以上である請求項３に記載の添加剤。
【発明の詳細な説明】
【技術分野】
【０００１】
本発明は、成形材料および当該成形材料の製造に使用するための添加剤に関する。
【背景技術】
【０００２】
近年、床板、手すり、柵および外壁などの建築部材として、木工品に類似した質感を与える複合樹脂成形品が用いられている。そのような成形品は、特許文献１に記載されているように、例えば、建築廃材または木屑から得られる木質系材料とポリオレフィン系樹脂組成物とを含んだ成形材料から製造される。
【０００３】
この成形品の製造に使用する成形材料には、金属石鹸を含有させることにより、滑性を付与することがある。例えば、特許文献２には、成形材料に塩基性金属石鹸を含有させることにより滑性を付与し、優れた成形加工性を達成することが記載されている。
【先行技術文献】
【特許文献】
【０００４】
【特許文献１】特開平１１−１５８２９４号公報
【特許文献２】特開２００２−１３８１７０号公報
【発明の概要】
【発明が解決しようとする課題】
【０００５】
上述した複合樹脂成形品の製造においては、環境保護の観点から、成形材料の原料の一部として、使用済みのプラスチック成形品から得られる樹脂を使用することが望ましい。本発明者らは、使用済みプラスチック成形品から得られる樹脂を原料の一部として用いた場合、新品原料を用いた場合と比較して、成形材料の加工性が劣るという問題があることを見出した。
【０００６】
従って、本発明の目的は、使用済みのプラスチック成形品から得られた樹脂を用いて、優れた品質の成形品を製造することのできる成形材料および当該成形材料の製造に使用するための添加剤を提供することにある。
【課題を解決するための手段】
【０００７】
本発明の第１側面によると、使用済みのプラスチック成形品から得られ、ポリエチレンとポリプロピレンとを含んだ４０質量部の樹脂と、４乃至６０質量部の木粉と、５乃至４０質量部の層状鉱物と、０．５乃至５質量部の金属石鹸とを含み、前記層状鉱物の吸油量が１００ｇ当たり２０ｍｌ以上であり、前記金属石鹸は１２−ヒドロキシステアリン酸金属塩である成形材料が提供される。
【０００８】
本発明の第２側面によると、当該成形材料の製造に使用するための添加剤であって、５乃至４０質量部の層状鉱物と、０．５乃至５質量部の金属石鹸とを含み、前記層状鉱物の吸油量が１００ｇ当たり２０ｍｌ以上であり、前記金属石鹸は１２−ヒドロキシステアリン酸金属塩である添加剤が提供される。
【発明の効果】
【０００９】
本発明によると、使用済みのプラスチック成形品から得られた樹脂を用いて、優れた品質の成形品を製造することのできる成形材料、および当該成形材料の製造に使用するための添加剤が提供される。
【発明を実施するための形態】
【００１０】
本発明の一実施形態に係る成形材料は、使用済みのプラスチック成形品から得られ、ポリエチレンとポリプロピレンとを含んだ４０質量部の樹脂と、４乃至６０質量部の木粉と、５乃至４０質量部の層状鉱物と、０．５乃至５質量部の金属石鹸とを含んだ成形材料であって、前記層状鉱物の吸油量が１００ｇ当たり２０ｍｌ以上であることを特徴とする。
【００１１】
当該成形材料を用い、以下の手順に従って成形品を得ることができる。
【００１２】
（１）まず、使用済みのプラスチック成形品から得た樹脂を準備する。  
使用済みのプラスチック成形品から得た樹脂は、例えば、以下の方法により得られたプラスチック樹脂である。
【００１３】
プラスチックには、ポリエチレンおよびポリプロピレン等の多種類の樹脂が存在する。使用済みのプラスチック成形品は、樹脂の種類別に回収することもあるが、樹脂の種類が異なるプラスチック成形品が混在した状態で回収することも多い。また、プラスチック成形品の寸法は様々であるのに加え、使用済みのプラスチック成形品には汚れが付着していることがある。そのため、そのリサイクルに際しては、前処理が必要となることもある。
【００１４】
前処理は、例えば、（ａ）切断・破砕・粉砕、（ｂ）分離・分別、（ｃ）洗浄、および（ｄ）脱水・乾燥の１以上の段階を含む。
【００１５】
必要に応じて上記の前処理を行った後、使用済みプラスチック成形品又は小片を、単純再生または複合再生によりリサイクルする。
【００１６】
単純再生では、同一の樹脂からなる使用済みプラスチック成形品又は小片を、例えば、粉砕または破砕によってプラスチック原料として再生する。あるいは、同一の樹脂からなる使用済みプラスチックを溶融、成形および切断することにより再生する。
【００１７】
複合再生では、樹脂の種類が異なる複数のプラスチック成形品又は小片を混合、溶融、成形および切断することにより原料として再生する。
【００１８】
上記再生のいずれかの段階において、充填剤、安定剤、助剤および顔料等を添加してもよい。
【００１９】
このようにして得られるリサイクルプラスチックの形状は特に限定されず、粉末状、ビーズ状、ペレット状などである。なお、以下の説明では、簡略化のため、リサイクルプラスチックはペレットの形態にあることとする。
【００２０】
ここで使用するリサイクルプラスチックは、ポリプロピレン（以下、ＰＰという）およびポリエチレン（以下、ＰＥという）を含んだ樹脂である。このリサイクルプラスチックは、他の成分、例えばポリスチレン樹脂、塩化ビニル樹脂、塩化ビニリデン樹脂および／またはポリカーボネート樹脂など、前処理によって除去仕切れなかった樹脂ならびに不純物をさらに含んでいてもよい。なお、ここで言う「不純物」は、例えば、上記再生段階で添加した成分や、使用済みのプラスチック成形品が最初から含んでいた充填剤、安定剤、助剤および顔料等である。
【００２１】
一例によれば、リサイクルプラスチックは、リサイクルＰＰリッチペレットである。リサイクルＰＰリッチペレットは、使用済みプラスチック成形品から上述の方法により得られた樹脂成形品であって、ポリプロピレンを主成分として含んでいる。リサイクルＰＰリッチペレットは、ポリプロピレンを、６０質量％以上、好ましくは７０質量％以上、より好ましくは８０質量％以上の濃度で含み、ポリエチレン、その他の樹脂および不純物等を、４０質量％以下、好ましくは３０質量％以下、より好ましくは２０質量％以下の濃度でさらに含み得る。
【００２２】
他の例によれば、リサイクルプラスチックは、リサイクルＰＥリッチペレットである。リサイクルＰＥリッチペレットは、使用済みプラスチック成形品から上述の方法により得られた樹脂成形品であって、ポリエチレンを主成分として含んでいる。リサイクルＰＥリッチペレットは、ポリエチレンを、６０質量％以上、好ましくは７０質量％以上、より好ましくは８０質量％以上の濃度で含み、ポリプロピレン、その他の樹脂および不純物等を、４０質量％以下、好ましくは３０質量％以下、より好ましくは２０質量％以下の濃度でさらに含み得る。  
このように、リサイクルプラスチックは、新品のプラスチックとは異なり、様々な成分を含んでいる。
【００２３】
プラスチックの流動性を表す指標として、ＪＩＳ Ｋ７２１０に準拠して測定されるメルトフローレート（Melt flow rate (以下、「ＭＦＲ」という。)）が挙げられる。一般にＭＦＲの値は、樹脂の種類やグレードによって異なる。新品のプラスチックの場合、種類やグレードに応じて、例えば１〜６０ｇ／１０ｍｉｎのＭＦＲを有する。一方、リサイクルプラスチックの場合、そこに含まれている使用済みプラスチックの種類、グレードおよび量ならびに不純物等に応じて、ＭＦＲは異なった値を示す。具体的には、新品のプラスチックを原料として使用する場合、特定のＭＦＲ値を有するプラスチックを入手することができるため、そのＭＦＲ値に適した成形材料の配合を決定すれば、それ以降はその配合に従うことで優れた品質の成形品を得ることができる。一方、リサイクルプラスチックについては、特定のＭＦＲ値を有するもののみを得ることは難しい。そのため、新品プラスチックを使用する場合のように、毎回同じ配合を用いたのでは、優れた品質の成形品を得ることができない可能性がある。また、その都度、リサイクルプラスチックのＭＦＲ値に応じた配合を決定することは、現実的ではない。このような事情が、リサイクルプラスチックを用いた成形材料の加工性が劣る一つの原因である。
【００２４】
（２）準備したリサイクルプラスチックと滑剤とを溶融混練し、溶融混練物を得る。
【００２５】
滑剤は、公知の滑剤が使用できる。例えば、エチレンビスステアリン酸アミドが一般的である。エチレンビスステアリン酸アミドに加えて、またはその代わりに、エチレンビスオレイン酸アミド、ステアリン酸アミド、オレイン酸アミドまたはそれらの２種以上の混合物を用いてもよい。
【００２６】
（３）得られた溶融混練物に木粉および添加剤を加え、さらに溶融混練し、その後、所望の形状を有する成形品に成形する。
【００２７】
木粉は、未使用の木材から得られた木粉、または廃材などから得られたリサイクル木粉でもよい。コストおよび環境保護の観点から、木粉はリサイクル木粉が好ましい。リサイクル木粉は、建築廃材および木屑などの廃木材から破砕および／または粉砕して得られるものであってよい。
【００２８】
木粉をプラスチック樹脂に混合することにより、所望の木様の質感、例えば、手触りおよび外観を有する成形品を得ることができる。木粉は、いかなる大きさであってもよいが、好ましくは２８メッシュの篩を全通するものである。木粉の大きさが２８メッシュよりも大きい場合、分散および表面特性が悪くなる。
【００２９】
木粉は、ペレット４０質量部に対して４乃至６０質量部、好ましくは１０乃至４０質量部の割合で添加される。木粉の添加量が４質量部未満の場合、木様の質感を有する成形品を得ることができない。６０質量部を超える場合、成形品における木粉の分散性が低下する。
【００３０】
添加剤は、層状鉱物と金属石鹸とを含む。
【００３１】
ここで、層状鉱物は、層状構造を有する鉱物である。用いられる層状鉱物は、吸油量が１００ｇ当たり２０ｍｌ以上の層状鉱物である。なお、吸油量はＪＩＳ Ｋ５１０１−１３に準拠して測定した値である。成形材料が、１００ｇ当たり２０ｍｌ以上の吸油量を有する層状鉱物を含んでいることにより、成形材料が含んでいる各成分の分散性を向上させるとともに、成形材料に望ましい流動性を付与することができる。層状鉱物の吸油量が、１００ｇ当たり２０ｍｌ未満の場合は、分散性が低下する。層状鉱物の吸油量の上限は特にないが、例えば１００ｇ当たり１５０ｍｌである。１００ｇ当たり１５０ｍｌを超えるとハンドリング性が悪くなる。層状鉱物は、例えば、タルク、カオリン、緑泥石であり、好ましくは、タルクである。
【００３２】
層状鉱物は、成形材料中において、ペレット４０質量部に対して５乃至４０質量部、好ましくは１０乃至４０質量部の割合で含まれる。層状鉱物の量を５質量部未満とすると、分散性および離型性が低下する。４０質量部を超える場合は、成形品が割れなどを生じ、品質が低下する。
【００３３】
金属石鹸は、例えば金属と、炭素数が１２乃至３０の飽和脂肪酸または不飽和脂肪酸との塩である。この飽和脂肪酸または不飽和脂肪酸としては、例えば、ラウリン酸、ミリスチン酸、パルミチン酸、ステアリン酸、アラキン酸、ベヘニン酸、オレイン酸、リノール酸、リノレイン酸、パルミトオレイン酸、イソステアリン酸、１２−ヒドロキシステアリン酸、リシノール酸およびモンタン酸などの直鎖または分岐鎖状炭化水素基とからなるモノカルボン酸を使用することができる。
【００３４】
金属石鹸としては、１２−ヒドロキシステアリン酸塩を用いることが有効である。１２−ヒドロキシステアリン酸塩は、例えば、１２−ヒドロキシステアリン酸カルシウム、１２−ヒドロキシステアリン酸マグネシウム、１２−ヒドロキシステアリン酸亜鉛である。また、これらのうちの２種類以上を用いてもよい。
【００３５】
金属石鹸は、成形材料中において、ペレット４０質量部に対して０．５乃至５質量部、好ましくは１乃至５質量部含まれる。金属石鹸を添加することにより、成形品の離型性が向上する。金属石鹸の含有量が０．５質量部未満の場合、十分な離型性を得ることができない。金属石鹸の含有量が５質量部を超える場合、離型性が悪化する。
【００３６】
また、用いられる金属石鹸の平均粒径は、例えば１μｍ乃至６ｍｍの範囲内にある。当該平均粒径は、レーザー回折式粒度分布計（島津製作所製）により測定するか、あるいは篩を用いて決定される。粒径１８０μm以上の粒子が６０質量％以上あると溶融前の成形材料をより均一に混合することができ、作業性が向上するため、好ましい。
【００３７】
得られた成形品は、天然木に似た質感を有し、分散性および離型性に優れており、使用済みのプラスチック成形品を用いた場合に成形品の品質が劣るという問題を解消することができる。
【００３８】
本発明の別の実施形態は、成形材料の製造に使用するための添加剤に関する。
【００３９】
当該添加剤を、リサイクルプラスチックおよび木粉と混合し、これによって得られる成形材料から成形品を製造する。
【００４０】
添加剤は、上記成形材料の原料の一つであるリサイクルプラスチック４０質量部に対し、層状鉱物を５乃至４０質量部、金属石鹸を０．５乃至５質量含み、前記層状鉱物の吸油量は、１００ｇ当たり２０ｍｌ以上であることを特徴とする。層状鉱物および金属石鹸としては、上述したものが用いられる。
【００４１】
当該添加剤はさらに、滑剤、相溶化剤、酸化防止剤（老化防止剤）、紫外線吸収剤、チョーキング防止剤、ヒンダードアミン系光安定剤、難燃剤、帯電防止剤、金属不活性剤、顔料などを含んでいてもよい。
【００４２】
当該添加剤をリサイクルプラスチックおよび木粉に混合することにより、天然木に似た質感を有し、且つ優れた分散性および離型性を有する成形品を製造することができる。また、当該添加剤によれば、使用済みのプラスチック成形品を原料の一つとして用いた場合に、成形材料の成形性や成形品の品質が劣るという問題を解消することができる。
【００４３】
実施例
以下に、例を示し、本発明についてより具体的に説明する。
【００４４】
表１〜３に示す量で各原料を含有した成形材料を用いて、各例の評価用成形品を得た。
【００４５】
表中、「リサイクルＰＰリッチペレット」とは、プラスチック容器包装をリサイクルすることにより得られたペレットであって、ポリプロピレンを約８０質量％、ポリエチレン、その他の樹脂および不純物を約２０質量％含有する。「リサイクルＰＥリッチペレット」とは、プラスチック容器包装をリサイクルすることにより得られたペレットであって、ポリエチレンを約８０質量％、ポリプロピレン、その他の樹脂および不純物を約２０質量％含有する。
【００４６】
「ＨＣＳ」、「ＨＭＳ」および「ＨＺＳ」は、それぞれ、１２−ヒドロキシステアリン酸カルシウム、１２−ヒドロキシステアリン酸マグネシウムおよび１２−ヒドロキシステアリン酸亜鉛を示す。ここで用いたこれらの金属石鹸は、２００メッシュ（７４μｍ）の篩を９９％通過したものである。
【００４７】
また、「ＣＳ」、「ＭＳ」および「ＺＳ」は、それぞれ、ステアリン酸カルシウム、ステアリン酸マグネシウムおよびステアリン酸亜鉛を示す。
【表１−１】
0005771446.tif 000002
【００４８】
【表１−２】
0005771446.tif 000003
【００４９】
【表２】
0005771446.tif 000004
【００５０】
【表３】
0005771446.tif 000005
【００５１】
各例の評価用成形品は以下の方法によって作製した。
【００５２】
まず、所定量のリサイクル樹脂ペレットおよびエチレンビスステアリン酸アミドを、２つのローターを有する容量６０ｍｌのミキサーを備えたラボプラストミル４Ｃ１５０（東洋精機製作所製）に投入し、１８０℃に加熱しながら、ローター回転数４０ｒｐｍで混練した。投入した樹脂が溶融状態になった時、予めブレンドしておいたリサイクル木粉及び添加剤（層状鉱物、金属石鹸）を所定量加え、さらに５分間混練した。なお、リサイクル樹脂ペレット、エチレンビスステアリン酸アミド、リサイクル木粉及び添加剤は、それらの合計量が５０ｇとなるようにミキサーに投入した。その後、溶融混練物をミキサーから取り出し、以下に説明する各評価を行った。
【００５３】
＜離型性評価＞
ラボプラストミル（東洋精機製作所製）から溶融混練物を取り出した後、ローター及びミキサーのケーシングの内側への溶融物の付着状態を目視し、離型性を下記の基準で評価した。
【００５４】
Ｓ：付着なし
Ａ：５質量％未満の付着あり
Ｂ：５〜１０質量％の付着あり
Ｃ：１１〜２０質量％の付着あり
Ｄ：２１〜３０質量％の付着あり
Ｅ：３１〜５０質量％の付着あり
Ｆ：５１〜７０質量％の付着あり
Ｇ：７０質量％を超える付着あり
＜分散性評価＞
ラボプラストミルから取り出した溶融混練物の一部について、温度を１６０℃に設定したミニテストプレスＭＰ−２Ｆ（東洋精機製作所製）を用いて、厚さ０．５ｍｍのプレスシートを作成した。ここでは、圧力を１０ＭＰａに設定し、５分間に亘って加圧した。
【００５５】
作成したプレスシートを実体顕微鏡ＳＴＺ−１６８（島津製作所社製）を用いて倍率２０倍で観察し、分散性を下記の基準で評価した。
【００５６】
◎：ムラがなく均一
○：ムラはないが、少数の点のような分散不良あり
△：少量のムラがあり、少数の点のような分散不良あり
×：全体にムラがあり、多数の点のような分散不良あり
＜質感評価＞
得られた評価用成形品の質感を確認し、以下の評価基準に従って評価した。
【００５７】
○：木様の質感あり
×：木様の質感が不十分
離型性、分散性および質感の評価結果を、上記表１〜３に示す。なお、表中の例２〜５、９〜１１、１３〜１５、１７〜２２、４６、Ｅ〜Ｈ、ＪおよびＫは実施例に対応する。
【００５８】
表１〜３から、次のことが明らかである。
【００５９】
表１の例１〜７において得られたデータの比較から明らかなように、成形材料が、１２−ヒドロキシステアリン酸カルシウムを、リサイクル樹脂ペレット４０質量部に対して０．５乃至５質量部の割合で含む場合、優れた離型性、分散性および質感を有する成形品が得られた。０．５質量部未満の場合（例１）および５質量部を超える場合（例６および７）は、離型性および分散性が劣っていた。
【００６０】
また、例３および８〜１１において得られたデータの比較から明らかなように、成形材料が、タルクを、リサイクル樹脂ペレット４０質量部に対して５乃至４０質量部含む場合（例３および９〜１１）、優れた離型性、分散性および質感を備えた成形品が得られた。５質量部未満の場合（例８）、離型性および分散性が劣っていた。なお、例４６において得られたデータより、タルクの代わりにカオリンを含んだ成形材料からも、同様に優れた品質の成形品が得られることが示された。
【００６１】
さらに、例１２〜１６において得られたデータの比較から明らかなように、成形材料が、木粉を、リサイクル樹脂ペレット４０質量部に対して４乃至６０質量部含む場合（例１３〜１５）、優れた離型性、分散性および質感を有する成形品が得られた。木粉が４質量部未満の場合（例１２）でも、分散性および離型性に優れた成形品を得ることが出来たが、成形品は所望の木様の質感を有さなかった。一方、６０質量部を超える場合（例１６）、成形品の分散性が低下した。
【００６２】
また、例１７および１８において得られたデータから、１２−ヒドロキシステアリン酸カルシウムに代えて、１２−ヒドロキシステアリン酸マグネシウムまたは１２−ヒドロキシステアリン酸亜鉛を用いた場合も、分散性、離型性および質感に優れた成形品を得ることができることが示された。
【００６３】
さらに、例３および１９〜２２において得られたデータの比較から明らかなように、ポリプロピレンおよびポリエチレンの質量比に関わらず、分散性および離型性に優れた成形品を得ることができたが、ポリプロピレンとポリエチレンの質量比が同じ場合（例２０）、またはポリエチレンよりもポリプロピレンの質量比が大きい場合（例３および１９）は、特に離型性に優れた成形品を得ることができた。
【００６４】
また、例２３〜３５および例１〜１１において得られたデータから、１２−ヒドロキシステアリン酸塩またはタルクのどちらか一方のみを添加した場合（例２３〜３５）と比較して、これらの両方を添加した場合（例１〜１１）は、成形品の分散性および離型性が向上することが示された。
【００６５】
さらに、例３６と４１において、従来の成形材料の配合について得られたデータの比較から、新品ＰＰペレットを用いた場合には、優れた分散性と離型性を備えた成形品を得ることができるが、リサイクルＰＰリッチペレットを用いた場合には、分散性および離型性が大きく低下することが示された。
【００６６】
また、表２の例Ａ〜Ｈについて得られたデータから明らかな通り、新品ＰＰペレットを原料として含んだ従来の配合の成形材料（例Ａ〜Ｄ）は、新品ＰＰペレットのＭＦＲ値が２５ｇ／１０ｍｉｎを超えると、成形品の離型性および分散性が低下した。一方、新品ＰＰペレット、タルクおよび１２−ヒドロキシステアリン酸カルシウム（ＨＣＳ）を含んだ成形材料（例Ｅ〜Ｈ）からは、新品ＰＰペレットのＭＦＲ値にかかわらず、優れた離型性および分散性を有する成形品が得られた。このことから、使用済みプラスチックの種類や不純物に応じて様々なＭＦＲ値を示すリサイクルプラスチックを用いた場合でも、実施形態に係る成形材料または添加剤によれば、ＭＦＲ値にかかわらず、優れた品質の成形品が得られることが予想される。
【００６７】
さらに、表３の例Ｉ〜Ｋより、吸油量が１００ｇ当たり２０ｍｌ以上のタルクを含んだ成形材料（例ＪおよびＫ）からは、優れた品質の成形品が得られるが、１００ｇ当たり２０ｍｌ未満のタルクを含んだ成形材料（例Ｉ）から得られた成形材料は分散性が劣ることが示された。
【００６８】
以上のことから、本発明の実施形態に係る成形材料および添加剤を用いることにより、優れた品質を有する成形品を提供できることが示された。
以下に、出願当初の特許請求の範囲の記載を付記する。
［１］使用済みのプラスチック成形品から得られ、ポリエチレンとポリプロピレンとを含んだ４０質量部の樹脂と、
４乃至６０質量部の木粉と、
５乃至４０質量部の層状鉱物と、
０．５乃至５質量部の金属石鹸と
を含んだ成形材料であって、前記層状鉱物の吸油量は、１００ｇ当たり２０ｍｌ以上である成形材料。
［２］前記金属石鹸は、１２−ヒドロキシステアリン酸カルシウム、１２−ヒドロキシステアリン酸マグネシウム及び１２−ヒドロキシステアリン酸亜鉛からなる群より選択される１つ以上である［１］に記載の成形材料。
［３］［１］または［２］に記載の成形材料の製造に使用するための添加剤であって、
５乃至４０質量部の層状鉱物と、
０．５乃至５質量部の金属石鹸と
を含み、前記層状鉱物の吸油量は、１００ｇ当たり２０ｍｌ以上である添加剤。
［４］前記金属石鹸は、１２−ヒドロキシステアリン酸カルシウム、１２−ヒドロキシステアリン酸マグネシウム及び１２−ヒドロキシステアリン酸亜鉛からなる群より選択される１つ以上である［３］に記載の添加剤。